In this task, you need to Translate Czech text to English.

Ex Input:
Vynález se týká způsobu sanace acidických  podkladových materiálů skládek pro  rekultivaci, pří kterém se na povrch skládky  naveze biologicky aktivní zemina pro  vytvoření fytocenózní vrstvy. U tohoto způsobu  se na podkladový acidlcký materiál  podle jeho průměrného pH navrství zásaditý  ochranný materiál, např. uhličitan vápenatý  o obsahu nejméně 90 % hmot., v  množství 0,6 až 2,8 t. ha-1, načež se vzniklá  virstva pokryje do výšky 15 až 20 cm biologicky  aktivní zeminou. V jiném provedení  se jako zásaditý ochranný materiál použije  v množství 0,7 až 1 t. ha-1 magnezitoVý  odpad po nízkoteplotní dekaťbonizaci,  s obsahem 30 až 35 % hmot. kysličníku horečnatého,  20 až 35 % hmot. uhličitanu vápenatého,  1 áž 20 % hmot. kysličníku křemičitého  a Se_ zbytkem v podobě kysličníku  vápenatého. Řeší se problém rekultivace s  minimálním množstvím biologicky aktivní  zeminy.

Ex Output:
BACKGROUND OF THE INVENTION The present invention relates to a method for the rehabilitation of acidic  dump materials for  land reclamation, to the landfill site  will bring biologically active soil to  creating a phytosocious layer. In this method  on the underlying acidic material  based on its average pH it is alkaline  a protective material such as calcium carbonate  of at least 90% by weight, v  from 0.6 to 2.8 t ha-1, whereupon it is formed  virions to a height of 15 to 20 cm biologically  active soil. In another embodiment  is used as the basic protective material  in an amount of 0.7 to 1 t. ha-1 magnesia  waste after low-temperature decabbonization,  with a content of 30 to 35 wt. magnesium oxide,  20 to 35 wt. calcium carbonate,  1 to 20 wt. silicon dioxide  and an S-residue as an oxide  calcium. Reclamation problem s  minimum amount biologically active  soil.


Ex Input:
Způsob výroby jednoho nebo více produktů ve  stupňovém reakloiu, kíeiý má více než jeden  reakční stupeň, ve kterém se provádí reakce v  uvedeném stupňovém reaktoru jednoho nebo  více reaktantů s oxidem uhelnatým v přítomnosti  katalyzátoru, tvořeného komplexem  kov-organofosforový ligand a popřípadě volného  organofosforového ligandu pro přípravu  uvedeného jednoho nebo více produktů. Uvedený  katalyzátor, tvořený komplexem kovorganofosforový  ligand, nepostoupí podstatnou  deaktivaci v přítomnosti samotného  oxidu uhelnatého a/nebo vykáže změnu normální  produkční selektivity menší než 0,2  procent normálního tlaku oxidu uhelnatého  a/nebo vykáže změnu reakční rychlosti menší  než 2 provcenta na každých 6,89 kPa parciálního  tlaku oxidu uhelnatého.

Ex Output:
A method for producing one or more products in  a stepped reactor that has more than one  the reaction step in which the reaction of v  said step reactor of one or more  more carbon monoxide reactants present  catalyst complex  metal-organophosphorus ligand and optionally free  organophosphorus ligand for preparation  said one or more products. Said  a metalorganophosphorus complex catalyst  ligand does not advance substantial  deactivation in the presence itself  carbon monoxide and / or show a normal change  selectivity less than 0.2  percent normal carbon monoxide pressure  and / or show a change in reaction rate less  than 2 percent for every 6.89 kPa partial  carbon monoxide pressure.


Ex Input:
Žárovzdorná hmota pro výrobu, opravy  a údržbu monolitického zdivá odpichových  žlabů vysokých pecí. Sestává z 20 až 50 hmotnostních  procent obalovací směsi o střední  zrnitosti do 100 mikrometrů, 40 až 80 hmot.  % nejméně jednoho druhu žárovzdorná kamenivové  přísady. Jako antioxidační přísadu může  obsahovat až 30 hmot. % ferosilícia  a/nebo siliciumkarbidu. Obalovací směs sestává  z tuhy, tvrdé kamenouhelné■smoly nebo  fosfátového pojivá, jílu nebo organicky  modifikovaného hlinitokřemičitanu a z  žárovzdorného práškového materiálu.  Kamenívová přísada vykazuje zrnitost pod  10 mm, přičemž nanejvýš 30 procent z jejího  celkového množství má zrnitost menší než 0,5 mm

Ex Output:

Refractory material for production, repair  and maintenance of monolithic tapping masonry  blast furnace trays. It consists of 20 to 50 wt  percent of the coating composition by medium  grain size up to 100 micrometers, 40 to 80 wt.  % of at least one type of refractory aggregate  additives. As an antioxidant additive  containing up to 30 wt. % ferro-silicon  and / or silicon carbide. The wrapping composition comprises  graphite, hard coal pitch or  phosphate binder, clay or organically  modified aluminosilicate and z  refractory powder material.  The stone additive has a grain size below  10 mm, with at most 30 percent of its  having a total grain size of less than 0.5 mm